СПОСОБ ПОЛУЧЕНИЯ НИТРИДА АЛЮМИНИЯ В РЕЖИМЕ ГОРЕНИЯ
METHOD OF OBTAINING ALUMINIUM NITRIDE IN BURNING MODE

2
Изобретение относится к неорганической химии, в частности к получению порошков нитрида алюминия высокой чистоты с удельной поверхностью 0,5-20 м/г в режиме самораспространяющегося высокотемпературного синтеза (СВС), которые в зависимости от характеристик могут быть использованы в электронике, металлургии и пр. для производства функциональных и конструкционных материалов, например высокотеплопроводной диэлектрической керамики, как основной компонент теплопроводящих диэлектрических клеев, отвердитель высокотемпературных неорганических клеев, азотирующий компонент при производстве высокопрочных титановых сплавов.
Известен способ получения нитрида алюминия в режиме факельного горения. В этом процессе распыленный алюминий и азот нагревают и он быстро взаимодействует с образованием нитрида алюминия при прохождении через проточный реактор. Реактор представляет собой графитовую трубу, которая разделена на зону синтеза и зону охлаждения. Синтезированный и охлажденный AlN направляют на измельчение, затем подвергают дополнительной тепловой обработке в атмосфере азота. Последней стадией производства является воздушная классификация, для того чтобы удалить крупные частицы AlN и получить хорошо спекаемый порошок нитрида алюминия (Alan W.Weiner, Gene A. Cochran, Glenn A. Eisman, John P. Henley, Bruce D. Hook, and Lynne K. Mills.Rapid Process for Manufacturing Aluminum Nitride Powder. J. Am. Ceram. Soc. V.77. №1. P.3-18. 1994).
Способ позволяет получить хорошо спекаемый порошок нитрида алюминия. Недостатком этого способа является сложность технологического процесса, в частности этапы промежуточного измельчения и дополнительного азотирования существенно усложняют и удорожают технологический процесс по сравнению с методом СВС.
Известен другой способ получения нитрида алюминия, включающий приготовление порошка алюминия, его помещение в проточный реактор с газообразным азотом, нагрев и последующее извлечение целевого продукта, в качестве азотируемого порошка используют нанопорошок алюминия, а процесс азотирования проводят в одну стадию при температуре 530-620°C (RU 2428376, С1, С01В 21/072, 10.09.2011).
Способ позволяет получать порошок нитрида алюминия в нанодисперсном состоянии. Недостатком этого способа является его низкая производительность и необходимость использования в качестве исходного сырья очень дорогого нанопорошка алюминия.
3
4
2
4
4
Наиболее близким к изобретению является способ получения нитрида алюминия, включающий приготовление смеси из порошков алюминия, нитрида алюминия и добавок в количестве (5-15% масс.) из ряда AlCl, (NH)CO, NHCl, NHF, помещение полученной смеси в реактор СВС, воспламенение смеси и синтез в режиме горения под давлением азота 2,0-6,0 МПа с последующим извлечением целевого продукта (RU 2091300, С1, С01В 21/072, 27.09.1997).
2
Способ позволяет получить нитрид алюминия с игольчатой формой частиц с чистотой до 99,3% и удельной поверхностью 1,5-3,0 м/г.
Недостатком этого способа является то, что он не позволяет синтезировать нитрид алюминия с высокой удельной поверхностью и равноосной или сферической формой частиц, кроме того, в состав смеси входит хлористый алюминий, который является очень гигроскопичным веществом, что требует организации специальных условий для работы с ним.
Технический результат изобретения заключается в получении порошков нитрида алюминия с равноосной или сферической формой частиц высокой чистоты и широким диапазоном значений по размеру частиц и удельной поверхности.
3
3
6
4
4
4
3
6
Технический результат достигается тем, что способ получения нитрида алюминия включает приготовление смеси порошков алюминия, нитрида алюминия и одной или нескольких добавок, помещение полученной смеси в замкнутый реактор, локальное воспламенение смеси и синтез в режиме горения под давлением азота с последующим извлечением целевого продукта, при этом соотношение алюминия и нитрида алюминия в смеси составляет (1÷5-1÷1), содержание добавок, выбранных из ряда AlF, NaAlF, NHCl, NHF, (NH)AlF, составляет до 10% масс., а синтез в режиме горения проводят под давлением 0,2-5 МПа, кроме того, в качестве добавки также используют преимущественно смесь хлористого и фтористого аммония при соотношении (1÷2-4÷1).
Также технический результат достигается тем, что способ получения нитрида алюминия включает приготовление смеси порошка алюминия и одной или нескольких добавок, помещение полученной смеси в замкнутый реактор, локальное воспламенение смеси и синтез в режиме горения под давлением азота с последующим извлечением целевого продукта, при этом в качестве добавки используют гексафторалюминат аммония и/или хлористый, и/или фтористый аммоний в количестве до 40% масс., а синтез в режиме горения проводят под давлением 0,2-2 МПа. Сущность изобретения заключается в следующем.
Введение в состав шихты солевых добавок обеспечивает химическую активацию остальных компонентов шихты в процессе смешивания и синтеза, что в свою очередь обеспечивает благоприятный режим азотирования. Также солевые добавки и продукты их разложения активно участвуют в механизме структурообразования и влияют на формирование размера и формы частиц нитрида алюминия при синтезе.
3
3
6
4
4
4
3
6
В качестве исходных компонентов для приготовления исходной смеси используют порошки алюминия разных марок с размером частиц не более 140 мкм, солевые добавки AlF, NaAlF, NHCl, NHF, (NH)AlF с содержанием основного вещества не менее 98% масс. Нитрид алюминия - целевой продукт синтеза, используют как добавку для организации оптимального температурного режима синтеза.
2
В зависимости от начальных условий синтеза способ обеспечивает получение в режиме горения частиц нитрида алюминия равноосной или сферической формы размером 0,05-10 мкм и удельной поверхностью 0,5-20 м/г.
2
3
4
4
4
3
6
Для получения нитрида алюминия с удельной поверхностью 0,5-3,5 м/г и сферической формой частиц, синтез осуществляется с использованием смеси алюминия, нитрида алюминия йодной или нескольких добавок, AlF, NHCl, NHF, (NH)AlF. Содержание алюминия в смеси составляет 20-50% масс. Содержание нитрида алюминия определяет температуру горения реакционной смеси, что в свою очередь влияет на размер частиц продукта синтеза. Для обеспечения высокой степени азотирования в смеси, помещенной на лодочку, формируют фильтрационные каналы.
2
4
4
4
3
6
3
3
Для синтеза нитрида алюминия со сферической формой частиц и удельной поверхностью 1,5-7 м/г используют смесь порошка алюминия и одной или нескольких добавок, NHCl, NHF, (NH)AlF. В волне горения продукты разложения солевых добавок (HF, HCl, AlF, NH) активно взаимодействуют с частицами алюминия, влияя на размер и форму частиц синтезированного нитрида алюминия. Необходимая удельная поверхность достигается за счет изменения количества и соотношения солевых добавок и порошка алюминия.
2
3
3
6
Для получения нитрида алюминия с удельной поверхностью 7-20 м/г используются добавки AlF, NaAlF, благодаря которым в зоне синтеза создаются условия для организации горения алюминия в тонких пленках. Удельная поверхность синтезированного нитрида алюминия определяется путем сочетания оптимальных параметров по плотности смеси, дисперсности разбавителя и использования добавок.
Во всех случаях продукт синтеза представляет собой мягкий или хрупкий спек, состоящий из агломерированных частиц нитрида алюминия. Для получения порошка спек подвергают дезагломерации и, при необходимости, классификации.
2
14
Пример 1. Готовят смесь из порошка алюминия и порошка нитрида алюминия в соотношении (1:1,5) и фторида алюминия (2% масс.) путем перемешивания в шаровой мельнице в течение 10-15 мин. Полученную смесь загружают на графитовую лодочку. Лодочку с реакционной смесью помещают в реактор СВС. Реактор герметизируют, продувают азотом для удаления кислорода воздуха из объема реактора, заполняют азотом до давления 3 МПа и инициируют горение путем подачи электрического импульса тока на смесь через вольфрамовую спираль с последующим синтезом в режиме горения. После окончания синтеза и охлаждения опека из реактора сбрасывают остаточное давление, открывают его и извлекают спек нитрида алюминия. Спек представляет собой легко разрушаемые, хрупкие конгломераты белого цвета, состоящие из микрокристаллов нитрида алюминия равноосной формы размером 1-5 мкм с удельной поверхностью 0,5 м/г и содержанием основного вещества 99,4% масс. Содержание примеси кислорода 0,3% масс., железа 0,04% масс. Полученный порошок нитрида алюминия используется для получения радиоактивного изотопа углерода С.
4
3
6
2
Пример 2. Готовят смесь из порошка алюминия и порошка нитрида алюминия в соотношении (1:3,5), гексафторалюмината аммония ((NH)AlF) (5% масс.) и хлористого аммония (5% масс.) путем перемешивания в шаровой мельнице в течение 10-15 мин. Полученную смесь загружают на графитовую лодочку. Лодочку с реакционной смесью помещают в реактор СВС. Реактор герметизируют, продувают азотом для удаления кислорода воздуха из объема реактора, заполняют азотом до давления 5 МПа и инициируют горение путем подачи электрического импульса тока на смесь через вольфрамовую спираль с последующим синтезом в режиме горения. После окончания синтеза и охлаждения спека из реактора сбрасывают остаточное давление, открывают его и извлекают спек нитрида алюминия. Спек представляет собой легко разрушаемые конгломераты белого цвета, состоящие из микрокристаллов нитрида алюминия сферической формы размером 0,4-5 мкм с удельной поверхностью 3,5 м/г и содержанием основного вещества 98,0% масс. Содержание примеси кислорода 1,1% масс., железа 0,06% масс. Полученный порошок нитрида алюминия используется для получения теплопроводящих диэлектрических подложек.
4
3
6
2
Пример 3. Готовят смесь из порошка алюминия (65% масс.), гексафторалюмината аммония ((NH)AlF) (25% масс.), хлористого аммония (5% масс.) и фтористого аммония(5% масс.) путем перемешивания в шаровой мельнице в течение 10-15 мин. Полученную смесь загружают на графитовую лодочку. Лодочку с реакционной смесью помещают в реактор СВС. Реактор герметизируют, продувают азотом для удаления кислорода воздуха из объема реактора, заполняют азотом до давления 2,0 МПа и инициируют горение путем подачи электрического импульса тока на смесь через вольфрамовую спираль с последующим синтезом в режиме горения. После окончания синтеза и охлаждения спека из реактора сбрасывают остаточное давление, открывают его и извлекают спек нитрида алюминия. Спек представляет собой легко разрушаемые конгломераты белого цвета, состоящие из микрокристаллов нитрида алюминия сферической формы диаметром 0,2-2 мкм с удельной поверхностью 6 м/г и содержанием основного вещества 98,1% масс. Содержание примеси кислорода 1,0% масс., железа 0,06% масс. Полученный порошок нитрида алюминия используется для получения теплопроводящих диэлектрических подложек.
2
Пример 4. Готовят смесь из порошка алюминия и порошка нитрида алюминия в соотношении (1÷3) и хлористого аммония 3% масс. путем перемешивания в шаровой мельнице в течение 10-15 мин. Полученную смесь загружают на графитовую лодочку. Для обеспечения равномерного доступа азота к фронту горения в шихте формируются фильтрационные каналы. Лодочку с реакционной смесью помещают в реактор СВС. Реактор герметизируют, продувают азотом для удаления кислорода воздуха из объема реактора, заполняют азотом до давления 0,2 МПа и инициируют горение путем подачи электрического импульса тока на смесь через вольфрамовую спираль с последующим синтезом в режиме горения. После окончания синтеза и охлаждения спека из реактора сбрасывают остаточное давление, открывают его и извлекают спек нитрида алюминия. Спек представляет собой легко разрушаемые конгломераты белого цвета, состоящие из микрокристаллов нитрида алюминия равноосной формы размером 2-6 мкм с удельной поверхностью 0,8 м/г и содержанием основного вещества 99,3% масс. Содержание примеси кислорода 0,5% масс., железа 0,06% масс. Полученный порошок нитрида алюминия используется как азотирующий реагент при получении азотсодержащих лигатур.
2
Пример 5. Готовят смесь из порошка алюминия и порошка нитрида алюминия в соотношении (1÷4) и смесь хлористого аммония и фтористого аммония в количестве 5% масс. в соотношении (4÷1) путем перемешивания в шаровой мельнице в течение 10-15 мин. Полученную смесь загружают на графитовую лодочку. Для обеспечения равномерного доступа азота к фронту горения в шихте формируются фильтрационные каналы. Лодочку с реакционной смесью помещают в реактор СВС. Реактор герметизируют, продувают азотом для удаления кислорода воздуха из объема реактора, заполняют азотом до давления 2,5 МПа и инициируют горение путем подачи электрического импульса тока на смесь через вольфрамовую спираль с последующим синтезом в режиме горения. После окончания синтеза и охлаждения спека из реактора сбрасывают остаточное давление, открывают его и извлекают спек нитрида алюминия. Спек представляет собой легко разрушаемые конгломераты белого цвета, состоящие из микрокристаллов нитрида алюминия равноосной формы размером 0,5-5 мкм с удельной поверхностью 2,6 м/г и содержанием основного вещества 99,0% масс. Содержание примеси кислорода 0,7% масс., железа 0,06% масс. Полученный порошок нитрида алюминия используется для получения теплопроводящих диэлектрических подложек.
2
Пример 6. Готовят смесь из порошка алюминия и порошка нитрида алюминия в соотношении (1:3,5) и фторида алюминия (2% масс.) путем перемешивания в шаровой мельнице в течение 10-15 мин. Полученную смесь загружают на графитовую лодочку. Лодочку с реакционной смесью помещают в реактор СВС. Реактор герметизируют, продувают азотом для удаления кислорода воздуха из объема реактора, заполняют азотом до давления 3 МПа и инициируют горение путем подачи электрического импульса тока на смесь через вольфрамовую спираль с последующим синтезом в режиме горения. После окончания синтеза и охлаждения спека из реактора сбрасывают остаточное давление, открывают его и извлекают спек нитрида алюминия. Спек представляет собой легко разрушаемые, хрупкие конгломераты белого цвета, состоящие из микрокристаллов нитрида алюминия равноосной формы размером 0,2-3 мкм с удельной поверхностью 10,0 м/г и содержанием основного вещества 97,4% масс. Содержание примеси кислорода 1,4% масс., железа 0,06% масс. Полученный порошок нитрида алюминия используется для приготовления неорганического высокотемпературного клея.
Другие примеры осуществления способа получения нитрида алюминия, согласно изобретению, представлены в таблице.
2
Таким образом, заявленный способ позволяет получить в режиме горения нитрид алюминия с равноосной или сферической формой частиц размером 0,05-10 мкм и удельной поверхностью 0,5-20 м/г, содержащий до 95% частиц сферической или равноосной формы, при этом целевой продукт содержит до 99,4% масс. основного вещества с низким содержанием примесей кислорода (до 0,3% масс.) и железа (не более 0,08% масс.).
Таблица
Исходные компоненты и начальные условия синтеза
Количественный состав смеси исходных компонентов, % масс. по примерам
Номер примера
1
2
3
4
5
6
7
8
Алюминий
65
60
70
Хлорид аммония
20
10
Фторид аммония
15
5
Хлорид и фторид аммония (соотношение)
(1:1)
(1:2)
Фторид алюминия
1
Гексафторалюминат аммония
3
35
20
Гексафторалюминат натрия
2
Алюминий и нитрид алюминия (соотношение)
90 (1:2)
94 (1:1)
99 (1:5)
98 (1:4)
97 (1:3)
Давление азота, МПа
1
3
5
4
0,2
1
0,5
0,2
Характеристика продуктов синтеза
Содержание, % масс.
1
2
3
4
5
6
7
8
Азот
33,5
33,6
33,6
32,7
33,1
33,5
33,5
33,6
Кислород
0,8
0,8
0,9
2,3
1,6
1,0
1,0
0,9
Железо
0,06
0,06
0,06
0,8
0,07
0,04
0,02
0,03
Удельная поверхность, м<sup>2</sup>/г
2,8
3,5
1,5
20,0
15,5
3,0
7,0
5,5
Основная форма частиц.
сфера
сфера
сфера
равноосная
равноосная
сфера
сфера
сфера
Основной размер частиц, мкм
0,5-3
0,5-5
1-5
0,05-3
0,1-3,5
0,5-5
0,2-2
0,3-2,5
Содержание частиц, % масс.
90
80
85
75
80
90
95
95
Содержание основного вещества, % масс.
98,0
98,3
98,2
95,6
96,8
98,0
98,0
98,2